하프 셀 과 풀 셀 을 제조 하 기 위하 여 실시 예 1 내지 실시 예 33 과 , 비 교예 1 내지 비 교예 13 에 따라 제조 된 파우더 형태 의 양극 활물질 ( 1 g 기준 ) , 폴리 ( 비닐리덴 플로라 이드 ) ( poly ( vinylidene fluoride ) ) 및 카본 블랙 을 각각 90 : 4 . 5 : 5 . 5 의 중량 비로 N - 메틸 피 롤리 딘 ( N - methyl pyrrolidone ) 0 . 4 g 중 에 첨가 한 후 , 균일 하 게 혼합 하 여 양극 슬러리 ( slurry ) 로 제조 하 였 다 . 제조 된 양극 슬러리 를 알루미늄 호일 에 코팅 하 고 , 롤 프레스 후 진공 건조 하 여 양극 을 제조 하 였 다 .